【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
腐食抑制有機陰イオンの中和された金属塩を含む、実質的にシアナミドの金属塩およびリン酸塩を含まない、腐食応答剤であって、この乾燥塩の２．５重量％水性混合物が６より高く８より低いｐＨを有する、腐食応答剤。
【請求項２】
中和された金属塩が、腐食抑制有機陰イオンのＺｎ（ＩＩ）、Ａｌ（ＩＩＩ）、Ｍｇ（ＩＩ）、Ｃａ（ＩＩ）、Ｎｄ（ＩＩＩ）、Ｓｒ（ＩＩ）、Ｔｉ（ＩＶ）、Ｚｒ（ＩＶ）、Ｃｅ（ＩＩＩまたはＩＶ）、またはＦｅ（ＩＩまたはＩＩＩ）塩を含む、請求項１に記載の腐食応答剤。
【請求項３】
中和された金属塩が、腐食抑制有機陰イオンの亜鉛塩またはネオジム塩を含む、請求項１に記載の腐食応答剤。
【請求項４】
腐食抑制有機陰イオンが、メルカプト置換有機物質およびチオ置換有機物質からなる群から選択される化合物の陰イオンを含む、請求項１〜３の何れか１項に記載の腐食応答剤。
【請求項５】
腐食抑制有機陰イオンが、２，５−ジメルカプト−１，３，４−チアジアゾール、１−（４−ヒドロキシフェニル）−１Ｈ−テトラゾル−５−−チオール、１，２，４−トリアゾール−３−チオール、１−ピロリジンカルボジチオン酸、２，２’−ジチオビス（ベンゾチアゾール）、２，４−ジメルカプト−６−アミノ−５−トリアジン、２，４−ジチオヒダントイン、２，５−ジメチルベンゾチアゾール、２−アミノ−１，３，４−チアジアゾール、２−メルカプト−５−メチルベンズイミダゾール、２−メルカプト−５−ニトロベンズイミダゾール、２−メルカプトベンズイミダゾール、２−メルカプトベンズオキサゾール、２−メルカプトエタンスルホン酸、２−メルカプトイミダゾール、２−メルカプトチアゾリン、２−チオウラシル、３−アミノ−５−メルカプト−１，２，４−トリアゾール、５，５−ジチオ−ビス（１，３，４−チアジアゾール−２（３Ｈ）−−チオン、５−アミノ−１，３，４−チアジアゾール、６−アミノ−２−メルカプトベンゾチアゾール、６−エトキシ−２−メルカプトベンゾチアゾール、６−メルカプトプリン，−アルキ（−ａｌｋｙ−）またはＮ−シクロアルキル−ジチオカルバメート、アルキル−およびシクロ−アルキルメルカプタン、ベンゾチアゾール、ジメルカプトピリジン、ジメチルジチオカルバミン酸、ジチオシアヌル酸、メルカプトベンゾチアゾール、メルカプトベンズオキサゾール、メルカプトエタンスルホン酸、メルカプトイミダゾール、メルカプトピリジン、メルカプトピリミジン、メルカプトキノリン、メルカプトチアゾール、メルカプトチアゾリン、メルカプトトリアゾール、Ｏ，Ｏ−ジアルキル−およびＯ，Ｏ−ジシクロアルキル−ジチオホスフェート類、Ｏ−アルキル−またはＯ−シクロアルキル−ジチオカルボネート類、ｏ−エチルキサントゲン酸、キノキサリン−２，３−チオール、チオ酢酸、チオクレゾール、チオサリチル酸、トリチオシアヌル酸、６−エトキシ−２−メルカプトベンゾチアゾール、１，３，４チアジアゾール、６−エトキシ−２−メルカプトベンゾチアゾール、ジメチルジチオカルバミン酸、ｏ−エチルキサントゲン酸、２−メルカプトベンゾチアゾール、ジエチルジチオカルバミン酸、５−アミノ−１，３，４−チアジアゾール−２−チオール、２−メルカプトベンズオキサゾール、２，１，３−ベンゾチアゾール、１−ピロリジンカルボジチオ酸、１−（４−ヒドロキシフェニル）−１Ｈ−テトラゾル−５−チオール、２−メルカプト−５−ニトロベンズイミダゾール、ベンゾチアゾール、２−メルカプトベンゾアゾール、２−メルカプト−５−メチルベンズイミダゾール、メルカプトベンゾチアゾール類、メルカプトチアゾリン類、メルカプトベンズイミダゾール類、メルカプトイミダゾール類、５，５−ジチオ−ビス（１，３，４−チアジアゾール−２（３Ｈ）−チオン、メルカプトベンズオキサゾール類、メルカプトチアゾール、メルカプトトリアゾール、Ｏ−アルキル−またはＯ−シクロアルキル−ジチオカルボネート類、Ｏ，Ｏ−ジアルキル−およびＯ，Ｏ−ジシクロアルキル−ジチオホスフェート類、ジチオシアヌル酸、トリチオシアヌル酸、２，４−ジチオヒダントイン、２，４−ジメルカプト−６−アミノ−５−トリアジン、およびこれらの混合物からなる群から選択される化合物の陰イオンを含む、請求項１〜３の何れか１項に記載の腐食応答剤。
【請求項６】
２，５−ジメルカプト−１，３，４−チアジアゾールのＺｎ（ＩＩ）、Ａｌ（ＩＩＩ）、Ｍｇ（ＩＩ）、Ｃａ（ＩＩ）、Ｎｄ（ＩＩＩ）、Ｓｒ（ＩＩ）、Ｔｉ（ＩＶ）、Ｚｒ（ＩＶ）、Ｃｅ（ＩＩＩまたはＩＶ）、またはＦｅ（ＩＩまたはＩＩＩ）塩を含む、請求項１〜３の何れか１項に記載の腐食応答剤。
【請求項７】
２，５−ジメルカプト−１，３，４−チアジアゾール（ＤＭｃＴ）の中和されたＺｎ塩を含む、請求項１〜３の何れか１項に記載の腐食応答剤。
【請求項８】
Ｚｎ（ＤＭｃＴ）２とＤＭｃＴの１Ａ族金属塩とを含む、請求項１〜３の何れか１項に記載の腐食応答剤。
【請求項９】
Ｚｎ（ＤＭｃＴ）２と、Ｎａ２（ＤＭｃＴ）およびＫ２（ＤＭｃＴ）のどちらか、またはその両方とを含む、請求項１〜３の何れか１項に記載の腐食応答剤。
【請求項１０】
塩の２．５重量％水性混合物が約６．５〜約７．２の間のｐＨを有する、請求項１〜９の何れか１項に記載の腐食応答剤。
【請求項１１】
腐食を受けやすい金属の表面上の耐腐食コーティングに含有される、請求項１〜９の何れか１項に記載の腐食応答剤。
【請求項１２】
耐腐食コーティングが、金属の表面に直接付着したクロメート化成コーティング、該クロメート化成コーティングを覆うバインダーポリマーの層、および該バインダーポリマーの層を覆う腐食応答剤を含む層を含む、請求項１１に記載の腐食応答剤。
【請求項１３】
耐腐食コーティングが、腐食抑制有機陰イオンの中和された金属塩がちりばめられたバインダーポリマーを含む、請求項１１に記載の腐食応答剤。
【請求項１４】
腐食抑制有機陰イオンのＺｎ（ＩＩ）、Ａｌ（ＩＩＩ）、Ｍｇ（ＩＩ）、Ｃａ（ＩＩ）、Ｎｄ（ＩＩＩ）、Ｓｒ（ＩＩ）、Ｔｉ（ＩＶ）、Ｚｒ（ＩＶ）、Ｃｅ（ＩＩＩまたはＩＶ）、またはＦｅ（ＩＩまたはＩＩＩ）塩を提供すること；および
該金属塩を十分な量の塩基性材料と接触させて、該金属塩の水性混合物を６より高く８より低いｐＨにすること；
を含む、腐食抑制有機陰イオンの中和された金属塩を含む、実質的にシアナミドの金属塩およびリン酸塩を含まない腐食応答剤を作る方法。
【請求項１５】
腐食抑制有機陰イオンの金属塩を提供する工程が：
金属の硝酸塩をメタノール／水混合物中において酸の形態の腐食抑制有機陰イオンと接触させること；および
該腐食抑制有機陰イオンの金属塩を沈殿物として回収すること；
を含む、請求項１４に記載の方法。
【請求項１６】
腐食抑制有機陰イオンの金属塩を、腐食抑制有機陰イオンの１Ａ族金属塩と接触させることを更に含む、請求項１５に記載の方法。
【請求項１７】
メタノール／水混合物中においてＺｎ（ＮＯ３）２をＤＭｃＴと接触させる工程；およびＺｎ（ＤＭｃＴ）２を沈殿物として回収する工程；ならびに
該Ｚｎ（ＤＭｃＴ）２を、その乾燥塩の２．５重量％水性混合物が約６．５〜約７．２の間のｐＨを有する点まで該Ｚｎ（ＤＭｃＴ）２を中和するのに十分な量で、Ｎａ２（ＤＭｃＴ）、Ｋ２（ＤＭｃＴ）、およびこれらの混合物からなる群から選択される塩基性材料と接触させる工程；
を含む、請求項１４〜１６の何れか１項に記載の方法。
【請求項１８】
腐食を受けやすい金属の表面に腐食抑制有機陰イオンの中和された金属塩を塗布すること、ここでこの乾燥塩の２．５重量％水性混合物は６より高く８より低いｐＨを有する、を含む、腐食を受けやすい金属の腐食を低減するか、または防ぐために腐食抑制有機陰イオンの中和された金属塩を含む、実質的にシアナミドの金属塩およびリン酸塩を含まない腐食応答剤を用いる方法。
【請求項１９】
腐食を受けやすい金属が銅を含有するアルミニウム合金である、請求項１８に記載の方法。
【請求項２０】
腐食を受けやすい金属の表面に化成コーティングを塗布すること、ここで該化成コーティングは、クロメート化成コーティングおよびポリ［ビス（２，５−（Ｎ，Ｎ，Ｎ’，Ｎ’−テトラアルキル）アミン）−１，４−フェニレンビニレン］（ＢＡＭＰＰＶ）を含むコーティングから選択される；ならびに
該化成コーティング上に、腐食抑制有機陰イオンの中和された金属塩を含むコーティングを塗布すること；
を含む、請求項１８または１９に記載の方法。
【手続補正２】
【補正対象書類名】明細書
【補正対象項目名】００１４
【補正方法】変更
【補正の内容】
【００１４】
本発明の中和された金属塩は、他の耐腐食剤とともに耐腐食コーティングに用いることができるけれども、単独で用いた場合、言い換えれば、耐腐食性の為に２，５−ジメルカプト−１，３，４−チアジアゾール（Ｚｎ（ＤＭｃＴ）２）の亜鉛塩と組み合わせて用いられている（米国特許第６１３９６１０号、および米国特許出願公開第２００４／０２５５５８１９号を参照のこと）シアナミドの金属塩（例えばシアナミド亜鉛やリン酸亜鉛といった）などの他の耐腐食性材料を含まない場合に、有効な利点を有する。従って、腐食抑制有機陰イオンの中和された金属塩から本質的になる活性剤を有する耐腐食コーティングが有効であることが示されている。